(57)【要約】【課題】薬剤が吸着しにくく、さらには、軟質ポリ塩化ビニル製チューブに近い破断強度を有し、かつ輸液ポンプへの適合性、すなわち耐キンク性が良好な、非ハロゲン系素材から形成される医療用チューブを提供する。【解決手段】オレフィン系重合体から形成される第１層、および前記第１層の外側に設けられジエン系重合体から形成される第２層を備える医療用チューブであって、前記第１層の断面積の比率がチューブ総断面積に対して５〜３０％であり、前記第２層の断面積の比率がチューブ総断面積に対して７０〜９５％である、医療用チューブである。【選択図】図１
2007236781.tif 000002
【特許請求の範囲】
【請求項１】
オレフィン系重合体から形成される第１層、および前記第１層の外側に設けられジエン系重合体から形成される第２層を備える医療用チューブであって、
前記第１層の断面積の比率がチューブ総断面積に対して５〜３０％であり、
前記第２層の断面積の比率がチューブ総断面積に対して７０〜９５％である、
医療用チューブ。
【請求項２】
前記第１層の内側に設けられたジエン系重合体から形成される第３層をさらに備え、
チューブの総断面積に対する前記第１層の断面積の比率が５〜３０％であり、
チューブの総断面積に対する前記第２層の断面積の比率が５０〜９２％であり、
チューブの総断面積に対する前記第３層の断面積の比率が３〜２０％である、
請求項１に記載の医療用チューブ。
【請求項３】
前記オレフィン系重合体の２５℃での引張破断強度が２０〜５０ＭＰａであり、２５℃でのヤング率が１０〜５０ＭＰａである、請求項１または２に記載の医療用チューブ。
【請求項４】
前記ジエン系重合体の２５℃での引張破断強度が１０〜３０ＭＰａであり、２５℃でのヤング率が３〜２０ＭＰａであって、かつ前記ジエン系重合体の２５℃でのヤング率が前記オレフィン系重合体の２５℃でのヤング率より小さい値である、請求項１〜３のいずれか１項に記載の医療用チューブ。
【請求項５】
前記オレフィン系重合体はポリエチレンである、請求項１〜４のいずれか１項に記載の医療用チューブ。
【請求項６】
前記ポリエチレンは直鎖状低密度ポリエチレンである、請求項５に記載の医療用チューブ。
【請求項７】
前記ジエン系重合体は１，４−ポリブタジエンまたは１，２−ポリブタジエンである、請求項１〜６のいずれか１項に記載の医療用チューブ。
【請求項８】
前記ジエン系重合体は１，２−ポリブタジエンである、請求項７に記載の医療用チューブ。
【請求項９】
２５℃における引張破断強度が６０Ｎ以上であり、かつ５〜４０℃でのヤング率が３〜２０ＭＰａである、請求項１〜８のいずれか１項に記載の医療用チューブ。
【発明の詳細な説明】
【技術分野】
【０００１】
本発明は、医療用チューブに関し、さらに詳細には、チューブを潰して薬液等を輸送する際に使用する医療用途に好適な医療用チューブに関する。
【背景技術】
【０００２】
透明性、機械的強度、柔軟性に優れるため、軟質ポリ塩化ビニル製の医療用チューブが多用されるが、ニトログリセリンやジアゼパムなどの薬剤を輸液すると、これらがチューブへ吸着されるという問題がある。また、軟質ポリ塩化ビニルの中にはＤＥＨＰ（ジエチルヘキシルフタレート）などの可塑剤を含有させて柔軟性を付与するものがあり、薬剤の可溶化剤として界面活性剤を含有する薬剤、例えば抗癌剤のペプシドやタキソール、脂肪乳剤、麻酔剤のプロポフォールなどを輸液する場合には、チューブから可塑剤が溶出され、可塑剤の生体への影響や経時的なチューブの硬化が問題となる。また、ポリ塩化ビニルや塩素化ポリエチレンといったハロゲン系重合体を含む材料は、焼却時にダイオキシンの発生が危惧されるなど、昨今の環境問題を勘案すると、非ハロゲン系の代替材料の出現が望まれている。
【０００３】
最近、これらの問題に対処するため、薬剤が吸着しにくいポリブタジエンを含有するチューブ素材（特許文献１参照）や、可塑剤を含まないスチレン系エラストマーを含有するチューブ素材（特許文献２および３参照）が開発され使用されている。
【特許文献１】特開平６−１８４３６０号公報
【特許文献２】特開２００１−３０４２５号公報
【特許文献３】特開２００３−２０５０３３号公報
【発明の開示】
【発明が解決しようとする課題】
【０００４】
しかし、特許文献１で開示された素材から形成されるチューブは、従来の軟質ポリ塩化ビニル製チューブと比べて破断強度が劣る。このような破断強度が低下したチューブは、通常使用下においては問題とならないが、例えば、手術後の患者によるチューブの引張りや噛み切りに起因するチューブの破断、さらには、チューブの外表面が傷つくことに起因するチューブの破断や破れが発生する虞がある。また、輸液中にチューブが破断することにより、患者へ薬剤が投与されなかったり、患者の血液がチューブに逆流するなどの現象が起こり、健康被害が起こる可能性もある。こうした状況下において、高い破断強度を有し、使用中に破断などが起きないチューブが求められている。
【０００５】
また、特許文献２または３で開示された素材から形成されるチューブには、破断強度に優れたものも存在するが、耐キンク性が従来の軟質ポリ塩化ビニル製チューブと比較して劣るため、輸液ポンプへの適合性が低い。
【０００６】
輸液ポンプは、輸液ポンプに接続したチューブの圧力などを検知し、異常値に対して輸液を停止する機構によって安全性を確保している。従来、ポリ塩化ビニル系樹脂を基準に圧力の上限値および下限値を設定しているが、チューブが柔軟過ぎては検知感度が無用に高くなり、逆にチューブが硬すぎると上記検知機構により検知されず、安全性を確保することができない。通常輸液ポンプは５〜４０℃で使用されるため、この温度範囲において、適切な柔軟性や耐キンク性を有することが求められる。
【０００７】
一般的に、チューブ素材の破断強度を上げると、ヤング率が上がり、輸液ポンプの安全機構が適正に働かなくなる。また、耐キンク性も低下してしまう。
【０００８】
そこで本発明は、薬剤が吸着しにくく、さらには、軟質ポリ塩化ビニル製チューブに近い破断強度を有し、かつ輸液ポンプへの適合性、すなわち耐キンク性が良好な、非ハロゲン系素材から形成される医療用チューブを提供することを目的とする。
【課題を解決するための手段】
【０００９】
本発明者らは、上記のような状況を鑑みて鋭意研究を積み重ねた結果、内層にジエン系重合体を使用すると、ニトログリセリンなどの薬剤の吸収を抑制できること、チューブが３層構造の場合は中間層に、チューブが２層構造の場合は内層にオレフィン系重合体を使用すると、引張破断強度が向上することを見出した。さらに、チューブの総断面積に対する各層の断面積の比率を制御することで、チューブが輸液ポンプの圧力検知機構に適する耐キンク性を有しうることを見出し、本発明を完成するに至った。
【００１０】
すなわち、本発明は、オレフィン系重合体から形成される第１層、および前記第１層の外側に設けられジエン系重合体から形成される第２層を備える医療用チューブであって、前記第１層の断面積の比率がチューブ総断面積に対して５〜３０％であり、前記第２層の断面積の比率がチューブ総断面積に対して７０〜９５％である、医療用チューブを提供する。
【発明の効果】
【００１１】
本発明によれば、薬剤が吸着しにくく、さらには、軟質ポリ塩化ビニル製チューブに近い破断強度を有し、かつ輸液ポンプへの適合性、すなわち耐キンク性が良好な、非ハロゲン系素材から形成される医療用チューブが提供されうる
【発明を実施するための最良の形態】
【００１２】
以下、本発明を詳細に説明する。
【００１３】
（第１実施態様）
本発明の第１実施態様は、図１に示すように、オレフィン系重合体から形成される第１層、および前記第１層の外側に設けられジエン系重合体から形成される第２層を備える医療用チューブであって、前記第１層の断面積の比率がチューブ総断面積に対して５〜３０％であり、前記第２層の断面積の比率がチューブ総断面積に対して７０〜９５％である、医療用チューブである。
【００１４】
本実施態様に用いられるオレフィン系重合体は、α−オレフィンの単独重合体、ランダム共重合体、ブロック共重合体およびこれらの混合物、またはα−オレフィンと他の不飽和単量体とのランダム共重合体、ブロック共重合体、グラフト共重合体、およびこれら重合体を酸化またはスルホン化したもの等を、単独でまたは２種以上組み合わせて使用することができる。具体的には、高密度ポリエチレン（ＨＤＰＥ）、低密度ポリエチレン（ＬＤＰＥ）、超低密度ポリエチレン（ＶＬＤＰＥ）、超超低密度ポリエチレン（ＵＬＤＰＥ）、直鎖状低密度ポリエチレン（ＬＬＤＰＥ）などのポリエチレン、エチレン−プロピレン共重合体、エチレン−非共役ジエン共重合体、エチレン−プロピレン−非共役ジエン共重合体、エチレン−ブテン共重合体、エチレン−ヘキセン共重合体、エチレン−オクテン共重合体、エチレン−酢酸ビニル共重合体、エチレン−ビニルアルコール共重合体、エチレン−メチル（メタ）アクリレート共重合体、エチレン−エチル（メタ）アクリレート共重合体などのエチレン系共重合体、ホモポリプロピレン、ランダムポリプロピレン、ブロックポリプロピレンなどのポリプロピレン系重合体、ポリシクロペンテン、ポリシクロヘキセンなどの環状オレフィンの重合体、ポリブテン、ポリイソブチレン、ポリメチルペンテン等が例示できる。これらの中でコスト、物性バランスの点から、ポリエチレン、エチレン系共重合体、ポリプロピレン系重合体、またはこれらの混合物が好ましく使用できる。この中でも、低密度ポリエチレン、超低密度ポリエチレン、直鎖状低密度ポリエチレン、ポリブテンなどがより好ましく、低密度ポリエチレン、直鎖状低密度ポリエチレンがさらに好ましい。特に本発明の医療用チューブとしたときの引張破断強度、ヤング率、ポリプロピレン製コネクタとの加熱融着性やレーザー融着性を考慮すると、直鎖状低密度ポリエチレンが最も好ましい。
【００１５】
オレフィン系重合体の製造方法は、特に制限されるものではなく、従来公知の方法を適宜選択して採用することができる。例えば、チーグラー−ナッタ触媒やメタロセン触媒を用いた配位重合、ラジカル重合、アニオン重合などにより、オレフィン系重合体が製造されうる。
【００１６】
前記オレフィン系重合体の分子量について特に制限はないが、本発明の医療用チューブとしたときの成形性や強度の観点から、重量平均分子量が１０，０００〜４００，０００であることが好ましい。なお、前記重量平均分子量は、ＧＰＣ法により測定したポリスチレン換算の値を採用するものとする。
【００１７】
前記オレフィン系重合体には、上記のような特性とするために、輸液の際の薬剤の吸収が行われない範囲で、プロセスオイルなどを配合してもよい。本発明で使用されるプロセスオイルとしては特に限定されないが、通常、２５℃などの室温で液体または液状の材料が好適に用いられる。具体的には、鉱物油系、植物油系、動物系、合成系等のゴム用または樹脂用のプロセスオイルが挙げられる。鉱物油系としては、ナフテン系鉱油、流動パラフィンなどのパラフィン系鉱油等が、植物油系としては、ひまし油、綿実油、あまみ油、なたね油、大豆油、パーム油、やし油、落花生油、木ろう、パインオイル、オリーブ油等が、動物系としてはスクワレン等が、合成系としてはポリブテン、低分子量ポリブタジエン等が例示できる。これらの中でも、相溶性と物性バランスの点から、流動パラフィンやスクワレンが好ましく用いられる。これらは所望の物性を得るために２種以上を適宜組み合わせて使用することも可能である。
【００１８】
本実施態様に用いられるジエン系重合体には、炭素数４〜１８のジエン系単量体を構成単位として含む重合体、共重合体、またはこれらの水素添加物が含まれる。
【００１９】
ジエン系単量体としては、例えば、１，３−ブタジエン、２−エチル−１，３−ブタジエン、２，３−ジメチル−１，３-ブタジエン、イソプレン、１，３−ペンタジエン、１，３−ヘキサジエン、１，３−ヘプタジエン、シクロペンタジエン、ジシクロペンタジエン、エチリデンノルボルネン等を挙げることができ、これらは単独でまたは２種以上混合して使用することができる。
【００２０】
前記ジエン系重合体において、上記のジエン系単量体とともに、他の重合性単量体を構成単位として含むことができる。
【００２１】
前記他の重合性単量体としては、例えば、スチレン、α−メチルスチレンなどの炭素数８〜２０の芳香族ビニル化合物、エチレン、プロピレンなどの炭素数２〜８のオレフィン類、アクリロニトリルなどの炭素数３〜２０の不飽和ニトリル類、メチル（メタ）アクリレート、エチル（メタ）アクリレートなどの炭素数４〜２０の（メタ）アクリル酸エステル類、無水マレイン酸などの炭素数４〜２０の不飽和ポリカルボン酸無水物、メチルビニルケトン、エチルビニルケトン、酢酸ビニル、（メタ）アクリルアミド、グリシジル（メタ）アクリレート等を挙げることができ、これらは単独でまたは２種以上混合して使用することができる。
【００２２】
ジエン系重合体の製造方法は、特に制限されるものではなく、従来公知の方法を適宜選択して採用することができる。例えば、前記ジエン系単量体を、必要に応じて他の重合性単量体とともに、過酸化水素、ベンゾイルパーオキサイド、アゾビスイソブチロニトリルなどのラジカル重合開始剤、またはｎ−ブチルリチウム、ｓｅｃ−ブチルリチウム、ナトリウムナフタレン、金属ナトリウムなどのアニオン重合開始剤の存在下、必要に応じて溶媒を用いて、好ましくは−１００〜１５０℃、より好ましくは−１０〜１３０℃で重合させることにより、ジエン系重合体が製造されうる。
【００２３】
２種以上の単量体に由来する構造単位を有するジエン系重合体の場合、その結合形態は特に制限されず、ランダム、テーパー、ブロック、またはこれらの２種以上の組み合わせのいずれであってもよい。ブロック共重合体の場合、その結合様式にも特に制限はなく、ジブロック型、トリブロック型、マルチブロック型などのいずれであってもよい。
【００２４】
さらに、前記ジエン系重合体として、ジエン系重合体中に残存する二重結合の一部または全部に対して水素添加した水素添加物を使用することができる。この水素添加には公知の水添触媒および水添方法が使用可能であり、例えば特開平５−２２２１１５号公報に記載されているような水添触媒および水添方法を採用することができる。
【００２５】
上記のような構成であるジエン系重合体の具体例としては、１，４−ポリブタジエン、１，２−ポリブタジエンなどのポリブタジエン、水素添加１，４−ポリブタジエン、水素添加１，２−ポリブタジエンなどの水素添加ポリブタジエン、ポリイソプレン、水素添加ポリイソプレン、スチレン−ブタジエンブロック共重合体、水素添加スチレン−ブタジエンブロック共重合体（ＳＥＢ）、スチレン−ブタジエン−スチレンブロック共重合体（ＳＢＳ）、水素添加スチレン−ブタジエン−スチレンブロック共重合体（ＳＥＢＳ）、スチレン−イソプレンブロック共重合体、水素添加スチレン−イソプレンブロック共重合体（ＳＥＰ）、スチレン−イソプレン−スチレンブロック共重合体（ＳＩＳ）、水素添加スチレン−イソプレン−スチレンブロック共重合体（ＳＥＰＳ）、スチレン−ブタジエンランダム共重合体（ＳＢＲ）、水素添加スチレン−ブタジエンランダム共重合体、スチレン−イソプレンランダム共重合体（ＳＩＲ）、水素添加スチレン−イソプレンランダム共重合体などが挙げられ、これらは単独でまたは２種以上混合して使用することができる。前述のジエン系重合体の中で、１，４−ポリブタジエン、１，２−ポリブタジエンなどのポリブタジエン、ポリイソプレン、スチレン−ブタジエン−スチレンブロック共重合体（ＳＢＳ）、水素添加スチレン−ブタジエン−スチレンブロック共重合体（ＳＥＢＳ）、スチレン−イソプレン−スチレンブロック共重合体（ＳＩＳ）、水素添加スチレン−イソプレン−スチレンブロック共重合体（ＳＥＰＳ）が好ましく、１，４−ポリブタジエン、１，２−ポリブタジエンがより好ましい。特に本発明の医療用チューブとしたときの耐キンク性や柔軟性を考慮すると、１，２−ポリブタジエンが最も好ましい。
【００２６】
前記ジエン系重合体の分子量について特に制限はないが、重量平均分子量が１０，０００〜１００，０００であることが好ましい。なお、前記重量平均分子量は、ＧＰＣ法により測定したポリスチレン換算の値を採用するものとする。
【００２７】
前記オレフィン系重合体および前記ジエン系重合体は、本発明の医療用チューブとしたときの引張破断強度、耐キンク性、透明性などの特性を損なわない範囲で、酸化防止剤、紫外線吸収剤、滑剤等の各種添加剤、または他の樹脂を含むことができる。具体的には、酸化防止剤、熱安定剤、光安定剤、紫外線吸収剤、中和剤、滑剤、防曇剤、スリップ剤、架橋剤、架橋助剤、染料、顔料、難燃剤、分散剤、帯電防止剤、ブロッキング防止剤などの各種添加剤、炭酸カルシウム、シリカ、タルク、マイカなどの無機フィラー類、スチレン系ブロック共重合体、ポリアクリル酸、ポリアクリル酸エステルなどの樹脂を含むことができる。前記の各種添加剤または無機フィラーの添加量は、前記オレフィン系重合体または前記ジエン系重合体を１００質量％としたとき、好ましくは０．００１〜５質量％、より好ましくは０．０１〜３質量％である。
【００２８】
本発明による医療用チューブは、第１層および第２層の断面積がチューブの総断面積に対して、特定の比率であることに特徴がある。
【００２９】
前記第１層の断面積の比率は、チューブの総断面積に対して５〜３０％であり、チューブの耐キンク性、柔軟性、強度などの観点から５〜２０％であることが好ましく、５〜１５％であることがより好ましい。第１層の断面積の比率が５％未満であると、チューブの破断強度が低下し、３０％を超えるとチューブの耐キンク性が低下するため好ましくない。
【００３０】
前記第２層の断面積の比率はチューブの総断面積に対して７０〜９５％であり、チューブの耐キンク性、柔軟性、強度などの観点から８０〜９５％であることが好ましく、８５〜９５％であることがより好ましい。第２層の断面積の比率が７０％未満であるとチューブのヤング率が高くなり、９５％を超えるとチューブの引張破断強度が低下するため好ましくない。
【００３１】
本実施態様における各層の断面積の比率は、下記数式１〜２により算出する。
【００３２】
【数１】
2007236781.tif 000003
【００３３】
本実施形態の医療用チューブが優れた引張破断強度および耐キンク性を有するためには、前記オレフィン系重合体の２５℃での引張破断強度が、好ましくは２０〜５０ＭＰａ、より好ましくは３０〜５０ＭＰａであり、かつ２５℃でのヤング率が好ましくは１０〜５０ＭＰａ、より好ましくは１０〜４５ＭＰａである。前記オレフィン系重合体の引張破断強度が２０ＭＰａ未満であると、本発明の医療用チューブの引張破断強度が低下する場合があり、５０ＭＰａを超えると、本発明の医療用チューブのヤング率が高くなる場合がある。また、前記オレフィン系重合体のヤング率が１０ＭＰａ未満であると、本発明の医療用チューブの耐キンク性が低下する場合があり、５０ＭＰａを超えると、輸液ポンプへの適合性が低下する場合がある。
【００３４】
さらに、本実施形態の医療用チューブが優れた引張破断強度および耐キンク性を有するためには、前記ジエン系重合体の２５℃での引張破断強度が、好ましくは１０〜３０ＭＰａ、より好ましくは１２〜３０ＭＰａであり、かつ２５℃でのヤング率が好ましくは３〜２０ＭＰａ、より好ましくは５〜１５ＭＰａである。ジエン系重合体の引張破断強度が１０ＭＰａ未満であると、本発明の医療用チューブの引張破断強度が低下する場合があり、３０ＭＰａを超えるとヤング率も高くなり、輸液ポンプへの適合性が低下する場合がある。また、ヤング率が３ＭＰａ未満であると柔らかすぎて、輸液ポンプへの適合性およびチューブ表面の耐傷付性が低下する場合があり、２０ＭＰａを超えると、本発明の医療用チューブが硬くなるため輸液ポンプへの適合性が低下する場合がある。特に本発明の医療用チューブの耐キンク性を考慮すると、前記ジエン系重合体の２５℃でのヤング率は、前記オレフィン系重合体の２５℃でのヤング率より小さい値であることがさらに好ましい。
【００３５】
前記オレフィン系重合体および前記ジエン系重合体の引張破断強度およびヤング率が上記の範囲であれば、輸液ポンプの圧力検知に適切に対応できる耐キンク性を確保することができる。
【００３６】
（第２実施態様）
本発明の第２実施態様は、図２に示すように、前記第１層の内側に設けられたジエン系重合体から形成される第３層をさらに備え、チューブの総断面積に対する前記第１層の断面積の比率が５〜３０％であり、チューブの総断面積に対する前記第２層の断面積の比率が５０〜９２％であり、チューブの総断面積に対する前記第３層の断面積の比率が３〜２０％である、医療用チューブである。
【００３７】
前記第１層の断面積の比率はチューブの総断面積に対して５〜３０％であり、チューブの耐キンク性を考慮すると、５〜２０％であることが好ましく、５〜１５％であることがより好ましい。第１層の断面積の比率が５％未満であると、チューブの引張破断強度が低下し、３０％を超えるとチューブの耐キンク性が低下するため好ましくない。
【００３８】
前記第２層の断面積の比率はチューブの総断面積に対して５０〜９２％であり、チューブの耐キンク性や柔軟性を考慮すると、６０〜９０％であることが好ましく、７０〜９０％であることがより好ましい。
【００３９】
前記第３層の断面積の比率はチューブの総断面積に対して３〜２０％であり、５〜２０％であることが好ましく、５〜１５％であることがより好ましい。第３層の断面積の比率が３％未満であるとチューブの層間剥離が発生する可能性があり、２０％を超えるとチューブの耐キンク性が低下するため好ましくない。
【００４０】
上記の各層の断面積の比率は、下記数式３〜５により算出する。
【００４１】
【数２】
2007236781.tif 000004
【００４２】
本発明の医療用チューブは、押出成形、射出成形、ブロー成形、回転成形など、公知の成形方法に従って成形することができる。医療用チューブの内径、外径、長さなどに制限はなく、用途に応じて適宜選択すればよい。なお、一般的な医療用チューブの外径は１〜１０ｍｍであり、内径は０．５〜７ｍｍである。
【００４３】
また、本発明の医療用チューブは、２５℃における引張破断強度が好ましくは６０Ｎ以上、より好ましくは６０〜１００Ｎであり、５〜４０℃でのヤング率が好ましくは３〜２０ＭＰａ、より好ましくは５〜１５ＭＰａである。引張破断強度が６０Ｎ未満であると、手術後の患者によるチューブの引張りや噛み切りに起因するチューブの破断、さらには、チューブの外表面が傷つくことに起因するチューブの破断や破れが発生する場合がある。また、ヤング率が２０ＭＰａを超えるとチューブが硬くなり、市販の輸液ポンプの圧力センサーに適合しなくなる場合があり、ヤング率が３ＭＰａ未満であるとチューブが柔らかすぎて、輸液ポンプに使用したとき過度に圧力が高まり、輸液ポンプの検知機構に敏感に反応し過ぎて実際の使用が困難となる場合がある。
【００４４】
さらに、本発明の医療用チューブの耐キンク性は、ポリブタジエン製チューブと同等以上であることが好ましい。具体的には、図３に示したように、長さ１２０ｍｍに切断したチューブの両端を固定し、引張試験機を用いて２０ｍｍ／ｍｉｎの速度で圧縮して、下記数式６で算出されるキンク距離が１５ｍｍ以下であることが好ましく、１４ｍｍ以下であることがより好ましい。キンク距離が１５ｍｍ以下であれば、本発明の医療用チューブが、従来のポリブタジエン製チューブに近い耐キンク性を有することを意味する。
【００４５】
【数３】
2007236781.tif 000005
【００４６】
加えて、本発明の医療用チューブは、チューブ内を移動する液体や気泡が確認できるように実質的に透明であることが好ましい。ここで、「実質的に透明」という語句は、チューブ内の液体、または液体に混入する気泡が視認できるレベルの透明性であることを意味する。具体的には、ＪＩＳ規格  Ｋ７１０５  「プラスチックの光学的特性試験方法」により測定したチューブの全光線透過率が、好ましくは７５〜１００％、より好ましくは８０〜１００％である。
【００４７】
本発明の医療用チューブは、従来の塩化ビニル製チューブの用途に加えて、薬剤投与用のカテーテルチューブ、輸液チューブ、特に輸液ポンプ用チューブ、延長チューブ、血液回路チューブ、翼付静脈針用チューブなどに好適に使用することができる。
【実施例】
【００４８】
次に実施例を挙げて本発明を具体的に説明するが、これらの実施例は何ら本発明を制限するものではない。
【００４９】
なお、実施例および比較例に用いた、オレフィン系重合体およびジエン系重合体は下記表１の通りであった。
【００５０】
【表１】
2007236781.tif 000006
【００５１】
（実施例１）
第１層にオレフィン系重合体として、直鎖状低密度ポリエチレン（ニポロンＺ１Ｐ５３Ａ：東ソー株式会社製）を用い、第２層および第３層にジエン系重合体として、１，２−ポリブタジエンであるＲＢ８１０（ＪＳＲ株式会社製）７０重量部とＲＢ８２０（ＪＳＲ株式会社製）３０重量部とをブレンドしたものを用い、３層押出機にて、第３層の厚みが５０μｍ、第１層の厚みが１１０μｍ、第２層の厚みが４６０μｍであり、内径が２．０８ｍｍ、外径が３．３２ｍｍである３層チューブを作製した。
【００５２】
（実施例２〜４）
第１層として下記表２に示したオレフィン系重合体を使用し、第１層、第２層、および第３層の厚み、ならびにチューブの外径および内径を表２の通りにした以外は、実施例１と同様にして３層チューブを作製した。
【００５３】
（実施例５）
第１層にオレフィン系重合体として、直鎖状低密度ポリエチレン（ニポロンＺ１Ｐ５３Ａ：東ソー株式会社製）を用い、第２層にジエン系重合体として、１，２−ポリブタジエンであるＲＢ８１０（ＪＳＲ株式会社製）７０重量部とＲＢ８２０（ＪＳＲ株式会社製）３０重量部とをブレンドしたものを用い、２層押出機にて、内層の厚みが５０μｍ、外層の厚みが５９５μｍであり、内径が２．０８ｍｍ、外径が３．３７ｍｍである２層チューブを作製した。
【００５４】
（比較例１）
実施例１の第２層および第３層で使用したＲＢ８１０（ＪＳＲ株式会社製）７０重量部とＲＢ８２０（ＪＳＲ株式会社製）３０重量部とをブレンドしたものを用いて、内径２．１０ｍｍ、外径３．４０ｍｍの単層のチューブを作製した。
【００５５】
（比較例２〜４）
第１層として下記表２に示した熱可塑性ポリオレフィンを使用し、第１層、第２層、および第３層の厚み、ならびにチューブの外径および内径を表２の通りにした以外は、実施例１と同様にして３層チューブを作製した。
【００５６】
（比較例５）
第１層および第２層の厚みを下記表２のようにした以外は、実施例５と同様にしてチューブを作製した。
【００５７】
【表２】
2007236781.tif 000007
【００５８】
（評価）
実施例１〜５、および比較例１〜５で得たチューブを使用して、以下に従い、引張破断強度、引張破断伸度、ヤング率、耐キンク性、および輸液ポンプの圧力検出を評価した。結果を表３に示す。
【００５９】
（１）引張破断強度および引張破断伸度の測定
引張試験機（株式会社島津製作所製、オートグラフ  ＡＧ−ＩＳ）を用い、２５℃にて、チャック間距離５０ｍｍ、引張速度２００ｍｍ／ｍｉｎの条件で引張破断強度および引張破断伸度を測定した。
【００６０】
（２）ヤング率の測定
上記（１）と同じ引張試験機を用い、２５℃にて、チャック間距離５０ｍｍ、引張速度５０ｍｍ／ｍｉｎの条件でヤング率を測定した。
【００６１】
（３）耐キンク性の測定
長さ１２０ｍｍに切断したチューブの両端を図２のように固定し、前記（１）と同じ引張試験機を用い、２０ｍｍ／ｍｉｎの速度で圧縮し、キンクの生じる距離を測定した。キンク距離は、下記数式６に従って算出し、キンク距離が１５ｍｍ以下の場合を良好とした。
【００６２】
【数４】
2007236781.tif 000008
【００６３】
（４）輸液ポンプの圧力検出の測定
輸液ポンプ（テルモ株式会社製、ＴＥ−１３１）に水を満たしたチューブを設置し、該チューブの吐出側の先端に圧力計を接続した。ポンプを流量１００ｍｌ／ｍｉｎにて動作させ、閉塞警報によりポンプが停止した時の圧力を測定し、規格値内（３０〜１４０ｋＰａ）であるかを確認した。
【００６４】
【表３】
2007236781.tif 000009
【００６５】
(結果)
実施例１〜５に示す本発明の医療用チューブは、比較例のチューブと比べて、引張破断強度および耐キンク性に優れることが分かった。また、輸液ポンプの圧力検出にも良好な感度を示し、医療用として好適に使用できることが判明した。
【産業上の利用可能性】
【００６６】
本発明の医療用チューブは、輸液用チューブ等の医療用途に好適に用いられうる。
【図面の簡単な説明】
【００６７】
【図１】本発明の第１実施形態による医療用チューブを示す断面図である。
【図２】本発明の第２実施形態による医療用チューブを示す断面図である。
【図３】耐キンク性の測定方法を示した概略図である。
【符号の説明】
【００６８】
１    第１層、
２    第２層、
３    第３層。
【図１】
2007236781.tif 000010
【図２】
2007236781.tif 000011
【図３】
2007236781.tif 000012